(57)【要約】【課題】  クロメートと同等以上の耐食性、耐黒変性、耐熱黄変性を有し、かつ、耐薬品性、塗装密着性、耐指紋性、加工性を付与することが可能であると共に、広範囲のｐＨで高濃度でも長期に安定な、クロムを含有しない水系金属表面処理剤の提供。【解決手段】  一般式（Ｉ）：【化１】2007204847.tif 000013（式中、Ｍは、カチオンであり；Ｐは、リンを含有するアニオンであり；Ｆは、フッ素を含有するアニオンであり；ｘは０〜１０であり；ｙは０〜１０であり；ｚは０〜１０であり；ｗは０〜１０であり；ｚ＋ｗ＝０．２以上であり；Ｖの価数は、４価又は３価である）で示されるバナジウム化合物（ａ）の少なくとも１種を添加することにより得られる、クロムを含有しない水系金属表面処理剤（Ａ）。【選択図】  なし【特許請求の範囲】
【請求項１】
一般式（Ｉ）：
【化１】
2007204847.tif 000011
（式中、Ｍは、ＮＨ４と、脂肪族アミン、脂肪族ヒドロキシルアミン、芳香族アミン及び芳香族ヒドロキシルアミンの４級アンモニウムイオンと、アルカリ金属と、アルカリ土類金属とからなる群より選択される、少なくとも1種のカチオンであり；Ｐは、リンを含有する酸基を有する無機酸アニオン、有機酸アニオン及び錯化合物アニオンとからなる群より選択される、少なくとも１種のアニオンであり；Ｆは、フッ素を含有する無機酸アニオン及び錯化合物アニオンとからなる群より選択される、少なくとも1種のアニオンであり；ｘは０〜１０であり；ｙは０〜１０であり；ｚは０〜１０であり；ｗは０〜１０であり；ｚ＋ｗ＝０．２以上であり；Ｖの価数は、４価及び／又は３価である）で示されるバナジウム化合物（ａ）の少なくとも１種を添加することにより得られる、クロムを含有しない水系金属表面処理剤（Ａ）。
【請求項２】
バナジウム化合物（ａ）におけるＶの価数が４価である、請求項１記載の水系金属表面処理剤。
【請求項３】
Ｚｒ化合物、Ｔｉ化合物及びＳｉ化合物からなる群より選択される少なくとも１種の化合物（ｂ）が更に添加されている、請求項１又は２記載の水系金属表面処理剤。
【請求項４】
化合物（ｂ）が、ヘキサフルオロジルコニウム水素酸、ヘキサフルオロチタニウム水素酸、ヘキサフルオロシリコン水素酸、これらのアンモニウム塩、これらのアルカリ金属塩及びこれらのアルカリ土類金属塩からなる群より選択される少なくとも１種の化合物（ｂ１）と、一般式（II）：
【化２】
2007204847.tif 000012
（式中、Ｍａは、Ｈ、ＮＨ４、アルカリ金属及びアルカリ土類金属からなる群より選択される、少なくとも１種のカチオンであり；Ａｃは、炭酸、硫酸、硝酸及び酢酸からなる群より選択される、少なくとも1種の酸アニオンであり；ｑは０〜３であり；ｒは０〜３であり；ｓは０〜３であり；ｔは０．５〜３である）で示される、少なくとも１種のジルコニウム化合物（ｂ２）と、少なくとも１種のコロイダルシリカ（ｂ３）と、少なくとも１種のアルカリケイ酸塩（ｂ４）と、少なくとも１種の有機シラン化合物（ｂ５）とからなる群より選択される、少なくとも1種の化合物である、請求項３記載の水系金属表面処理剤。
【請求項５】
Ｍｇ化合物、Ａｌ化合物、Ｎｉ化合物、Ｃｏ化合物及びＦｅ化合物からなる群より選択される少なくとも１種の金属化合物（ｃ）が更に添加されている、請求項１〜４のいずれか一項記載の水系金属表面処理剤。
【請求項６】
水系金属表面処理剤（Ａ）が、水溶性樹脂及び水分散性樹脂からなる群より選択される少なくとも１種の成分（ｄ）を含有する、請求項１〜５のいずれか一項記載の水系金属表面処理剤。
【請求項７】
成分（ｄ）が、アクリル樹脂、ウレタン樹脂、エポキシ樹脂、ポリエステル樹脂、ポリアミド樹脂、ポリオレフィン樹脂及びフェノール樹脂からなる群より選択される少なくとも1種である、請求項６記載の水系金属表面処理剤。
【請求項８】
水系金属表面処理剤（Ａ）が、少なくとも1種の水系潤滑剤（ｅ）を含有する、請求項１〜７のいずれか一項記載の水系金属表面処理剤。
【請求項９】
請求項１〜８のいずれか一項記載の水系金属表面処理剤（Ａ）を、金属材料表面に塗布し乾燥することにより、金属材料表面に乾燥付着重量０．０２〜３g/m２の皮膜を形成させる工程を含む、金属表面処理方法。
【請求項１０】
請求項１〜８のいずれか一項記載の水系金属表面処理剤（Ａ）を、亜鉛めっき鋼板、亜鉛合金めっき鋼板、アルミめっき鋼板又はアルミニウム板の表面に塗布し乾燥することにより、乾燥付着重量０．０２〜１g/m２の皮膜を形成させる工程を含む、亜鉛めっき鋼板、亜鉛合金めっき鋼板、アルミめっき鋼板又はアルミニウム板の一時防錆表面処理方法。
【請求項１１】
請求項１〜８のいずれか一項記載の水系金属表面処理剤（Ａ）を、化成処理を施した亜鉛めっき鋼板、化成処理を施した亜鉛合金めっき鋼板、化成処理を施したアルミめっき鋼板又は化成処理を施したアルミニウム板の表面に塗布し乾燥することにより、付着量０．０２〜１g/m２の皮膜を形成させる工程を含む、化成処理亜鉛めっき鋼板、化成処理亜鉛合金めっき鋼板、化成処理アルミめっき鋼板又は化成処理アルミニウム板の後シーリング表面処理方法。
【請求項１２】
請求項６〜８のいずれか一項記載の水系金属表面処理剤（Ａ）を、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板の表面に塗布し乾燥することにより、乾燥付着重量０．３〜３g/m２の皮膜を形成させる工程を含む、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板又は化成処理アルミニウム板の耐指紋性表面処理方法。
【請求項１３】
請求項１〜８のいずれか一項記載の水系金属表面処理剤（Ａ）を、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板の表面の表面に塗布し乾燥することで乾燥付着重量０．０２〜２g/m２の皮膜を形成させ、次いで、その皮膜上に、水溶性樹脂及び水分散性樹脂からなる群より選択される少なくとも１種の成分を含有する耐指紋性付与処理剤（Ｂ１）を塗布した後、乾燥することで０．１〜２g/m２の有機皮膜を形成させる工程を含む、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板又は化成処理アルミニウム板の耐指紋性表面処理方法。
【請求項１４】
請求項１〜８のいずれか一項記載の水系金属表面処理剤を、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板の表面に塗布し乾燥することで乾燥付着重量０．０２〜２g/m２の皮膜を形成させ、次いで、その皮膜上に、ＰＣＭプライマー塗料（Ｂ２）を乾燥膜厚で１〜３０μmになるよう塗布して乾燥した後、更に上層にＰＣＭトップコート（Ｂ３）を乾燥膜厚で２〜１０μmになるよう塗布して乾燥する工程を含む、ＰＣＭ鋼板の製造方法。
【請求項１５】
請求項９〜１４のいずれか一項記載の方法により得られた、金属材料、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板、化成処理アルミニウム板又はＰＣＭ鋼板。
【請求項１６】
請求項１５記載の金属材料、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板、化成処理アルミニウム板又はＰＣＭ鋼板が所定の形状に加工された、金属製品又はその部品。
【発明の詳細な説明】
【技術分野】
【０００１】
本発明は、金属を素材としたシートコイルや成形品の表面に、耐食性、耐黒変性、耐熱黄変性を付与すると共に、クロムを含まない皮膜を形成させるために用いる水系金属表面処理剤、当該処理剤を用いての金属表面処理方法、並びに、優れた耐食性等を奏する表面処理金属材料（表面被覆金属材料）に関する。更に詳しくは、鉄、亜鉛、亜鉛めっき鋼、亜鉛−アルミニウム合金めっき鋼、アルミニウム、アルミニウム合金を素材とする自動車部材、家電製品、更には外壁材、農業用ビニールハウスの支柱等の建材製品、ガードレール、防音壁、排水溝等の土木製品に使用されるシートコイル、成形加工品、鋳造品等に対して、優れた耐食性、耐黒変性、耐熱黄変性、更には優れた耐薬品性、塗装密着性、耐指紋性を付与すると共に、クロムを含まない皮膜を形成させるために用いる水系金属表面処理剤、当該処理剤を用いての金属表面処理方法、並びに、優れた耐食性等を奏する表面処理金属材料（表面被覆金属材料）に関する。
【背景技術】
【０００２】
鋼、亜鉛めっき鋼、亜鉛−アルミニウム合金めっき鋼等の鋼材、アルミニウム材、亜鉛材等の金属は、大気中の水分や酸素、塩素イオン、硫酸イオン等の腐食性イオンによって酸化され腐食する結果、腐食生成物により景観を損ねる、金属そのものの強度低下を引き起こす等、様々な不具合をもたらしている。
【０００３】
これらの腐食を防止する方法として、従来からクロム酸クロメート、リン酸クロメート等のクロムを含有する処理液に金属材料表面を接触させてクロメート皮膜を形成させる反応型クロメート処理方法、クロム酸塩又はクロム酸塩とシリカを主成分とした処理液を金属表面に塗布し乾燥する塗布型クロメート処理方法があり、広い分野で古くから使用されてきた。これらのクロメート処理を用いて形成された皮膜は優れた耐食性を有しているが、その処理液は発癌性で有害な６価クロムを含有しており、廃水処理に手間やコストがかかる他、処理によって形成された皮膜中にも６価クロムが含まれているので、環境汚染及び人体への悪影響の懸念から使用規制の方向にある。欧州におけるＥＵ指令のＲｏＨＳは、家電用製品への６価クロムを含む４元素、２化合物の使用を２００６年７月以降は禁止することを明確化しており、これに連動して、日本国内の大手電機メーカー、ＯＡ機器メーカーは、６価クロムのみならずクロム化合物を含む有害物質の使用を自主規制している。
【０００４】
このように、クロムフリーの表面処理剤が望まれており、クロムを使用しない防錆技術に関し多くの提案がなされている。例えば、特許文献１に記載の技術は、互いに反応し得る特定構造のシランカップリング剤をベースに無機酸を配合させた処理剤に関するものであり、特許文献２に記載の技術は、更に特定構造のフェノール樹脂を配合させた処理剤に関するものである。また、本発明者らも、優れた耐食性等を有する皮膜を形成し得る、特定のバナジウム化合物をベースとした処理剤、処理方法及び処理金属材料に関する提案をしている（特許文献３）。
【０００５】
これまでに開示された技術は、特定の処理条件、特定の使用条件によってはクロメート代替になり得るものの、本来クロメートが有する高い耐食性、耐薬品性、密着性をクロメート処理と同等の処理条件（付着量、塗布条件、乾燥条件、ポットライフ等）で、同等の性能を付与できるものではなく、コスト面、設備面を含めた真の意味での、クロメートに代替し得るクロメートフリー技術は未だ達成されていないのが実情である。
【特許文献１】特開平８−７３７７５号公報
【特許文献２】特開平９−２４１５７６号公報
【特許文献３】特開２００２−３０４６０号公報
【発明の開示】
【発明が解決しようとする課題】
【０００６】
そこで、本発明は、従来技術で成し得なかったクロメートと同等以上の耐食性、耐黒変性、耐熱黄変性を有し、かつ、耐薬品性、塗装密着性、耐指紋性、加工性を付与することが可能であると共に、広範囲のｐＨで高濃度でも長期に安定な、クロムを含有しない水系金属表面処理剤、当該処理剤を用いての金属表面処理方法、並びに、優れた耐食性等を奏する表面処理金属材料を提供することを目的とする。
【課題を解決するための手段】
【０００７】
本発明者らは、前述した課題を解決するため鋭意検討した結果、特定のバナジウム化合物を用いた処理剤で金属表面を処理することで、クロメートと同等以上の耐食性、耐黒変性、耐熱黄変性を有し、かつ、耐薬品性、塗装密着性、耐指紋性、加工性を付与し得ることを見出し、本発明を完成させるに至った。概略、本発明は、特定のバナジウム化合物をベースとした、クロムを含有しない、特に耐食性、耐黒変性、耐熱黄変性を有する無機ベースの水系金属表面処理剤と、その処理方法と、当該方法により処理された金属材料に関する発明である。更には、有機高分子や樹脂と、前記のバナジウム化合物とを含み、かつ、クロムを含有しない、特に耐食性、耐指紋性、耐黒変性、耐薬品性、塗装密着性、加工性に優れた有機ベースの水系金属表面処理剤と、その処理方法と、当該方法により処理された金属材料に関する発明である。更には、金属表面に前記の無機系水系金属表面処理剤や有機無機含有の水系金属表面処理剤を塗布して乾燥することで形成された無機ベースの皮膜上又は有機ベース皮膜上に、耐食性、耐薬品性、加工性等を付与する有機系の樹脂コーティングをする耐指紋性付与金属板の処理方法と、当該方法により処理された金属材料に関する発明である。更には、金属表面に前記の無機系水系金属表面処理剤又は有機無機含有の水系金属表面処理剤を塗布して乾燥することで形成された無機ベースの皮膜上又は有機ベース皮膜上に、プレコート鋼板（ＰＣＭ）に用いられるＰＣＭプライマー塗装を施し、次いでその上層としてＰＣＭトップコートを施すＰＣＭ鋼板の製造方法と、当該方法により得られたＰＣＭ鋼板材に関する発明である。
【０００８】
本発明（１）は、一般式（Ｉ）：
【化３】
2007204847.tif 000002
（式中、Ｍは、ＮＨ４と、脂肪族アミン、脂肪族ヒドロキシルアミン、芳香族アミン及び芳香族ヒドロキシルアミンの４級アンモニウムイオンと、アルカリ金属と、アルカリ土類金属とからなる群より選択される、少なくとも1種のカチオンであり；Ｐは、リンを含有する酸基を有する無機酸アニオン、有機酸アニオン及び錯化合物アニオンとからなる群より選択される、少なくとも１種のアニオンであり；Ｆは、フッ素を含有する無機酸アニオン及び錯化合物アニオンとからなる群より選択される、少なくとも1種のアニオンであり；ｘは０〜１０であり；ｙは０〜１０であり；ｚは０〜１０であり；ｗは０〜１０であり；ｚ＋ｗ＝０．２以上であり；Ｖの価数は、４価及び／又は３価である）で示されるバナジウム化合物（ａ）の少なくとも１種を添加することにより得られる、クロムを含有しない水系金属表面処理剤（Ａ）である。
【０００９】
本発明（２）は、バナジウム化合物（ａ）におけるＶの価数が４価である、前記発明（１）の水系金属表面処理剤である。
【００１０】
本発明（３）は、Ｚｒ化合物、Ｔｉ化合物及びＳｉ化合物からなる群より選択される少なくとも１種の化合物（ｂ）が更に添加されている、前記発明（１）又は（２）の水系金属表面処理剤である。
【００１１】
本発明（４）は、化合物（ｂ）が、ヘキサフルオロジルコニウム水素酸、ヘキサフルオロチタニウム水素酸、ヘキサフルオロシリコン水素酸、これらのアンモニウム塩、これらのアルカリ金属塩及びこれらのアルカリ土類金属塩からなる群より選択される少なくとも１種の化合物（ｂ１）と、一般式（II）：
【化４】
2007204847.tif 000003
（式中、Ｍａは、Ｈ、ＮＨ４、アルカリ金属及びアルカリ土類金属からなる群より選択される、少なくとも１種のカチオンであり；Ａｃは、炭酸、硫酸、硝酸及び酢酸からなる群より選択される、少なくとも1種の酸アニオンであり；ｑは０〜３であり；ｒは０〜３であり；ｓは０〜３であり；ｔは０．５〜３である）で示される、少なくとも１種のジルコニウム化合物（ｂ２）と、少なくとも１種のコロイダルシリカ（ｂ３）と、少なくとも１種のアルカリケイ酸塩（ｂ４）と、少なくとも１種の有機シラン化合物（ｂ５）とからなる群より選択される、少なくとも1種の化合物である、前記発明（３）の水系金属表面処理剤である。
【００１２】
本発明（５）は、Ｍｇ化合物、Ａｌ化合物、Ｎｉ化合物、Ｃｏ化合物及びＦｅ化合物からなる群より選択される少なくとも１種の金属化合物（ｃ）が更に添加されている、前記発明（１）〜（４）のいずれか一つの水系金属表面処理剤である。
【００１３】
本発明（６）は、水系金属表面処理剤（Ａ）が、水溶性樹脂及び水分散性樹脂からなる群より選択される少なくとも１種の成分（ｄ）を含有する、前記発明（１）〜（５）のいずれか一つの水系金属表面処理剤である。
【００１４】
本発明（７）は、成分（ｄ）が、アクリル樹脂、ウレタン樹脂、エポキシ樹脂、ポリエステル樹脂、ポリアミド樹脂、ポリオレフィン樹脂及びフェノール樹脂からなる群より選択される少なくとも1種である、前記発明（６）の水系金属表面処理剤である。
【００１５】
本発明（８）は、水系金属表面処理剤（Ａ）が、少なくとも1種の水系潤滑剤（ｅ）を含有する、前記発明（１）〜（７）のいずれか一つの水系金属表面処理剤である。
【００１６】
本発明（９）は、前記発明（１）〜（８）のいずれか一つの水系金属表面処理剤（Ａ）を、金属材料表面に塗布し乾燥（好適には４０〜２５０℃で）することにより、金属材料表面に乾燥付着重量０．０２〜３g/m２の皮膜を形成させる工程を含む、金属表面処理方法である。
【００１７】
本発明（１０）は、前記発明（１）〜（８）のいずれか一つの水系金属表面処理剤（Ａ）を、亜鉛めっき鋼板、亜鉛合金めっき鋼板、アルミめっき鋼板又はアルミニウム板の表面に塗布し乾燥（好適には４０〜２５０℃で）することにより、乾燥付着重量０．０２〜１g/m２の皮膜を形成させる工程を含む、亜鉛めっき鋼板、亜鉛合金めっき鋼板、アルミめっき鋼板又はアルミニウム板の一時防錆表面処理方法である。
【００１８】
本発明（１１）は、前記発明（１）〜（８）のいずれか一つの水系金属表面処理剤（Ａ）を、化成処理を施した亜鉛めっき鋼板、化成処理を施した亜鉛合金めっき鋼板、化成処理を施したアルミめっき鋼板又は化成処理を施したアルミニウム板の表面に塗布し乾燥（好適には４０〜２５０℃で）することにより、付着量０．０２〜１g/m２の皮膜を形成させる工程を含む、化成処理亜鉛めっき鋼板、化成処理亜鉛合金めっき鋼板、化成処理アルミめっき鋼板又は化成処理アルミニウム板の後シーリング表面処理方法である。
【００１９】
本発明（１２）は、前記発明（６）〜（８）のいずれか一つの水系金属表面処理剤（Ａ）を、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板の表面に塗布し乾燥（好適には４０〜２５０℃で）することにより、乾燥付着重量０．３〜３g/m２の皮膜を形成させる工程を含む、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板又は化成処理アルミニウム板の耐指紋性表面処理方法である。
【００２０】
本発明（１３）は、前記発明（１）〜（８）のいずれか一つの水系金属表面処理剤（Ａ）を、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板の表面の表面に塗布し乾燥（好適には４０〜２５０℃で）することで乾燥付着重量０．０２〜２g/m２の皮膜を形成させ、次いで、その皮膜上に、水溶性樹脂及び水分散性樹脂からなる群より選択される少なくとも１種の成分（好適には、アクリル樹脂、ウレタン樹脂、エポキシ樹脂、フェノール樹脂、ポリエステル樹脂、ポリアミド樹脂及びポリオレフィン樹脂からなる群より選択される少なくとも１種の成分）を含有する耐指紋性付与処理剤（Ｂ１）を塗布した後、乾燥（好適には４０〜２５０℃で）することで０．１〜２g/m２の有機皮膜を形成させる工程を含む、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板又は化成処理アルミニウム板の耐指紋性表面処理方法である。
【００２１】
本発明（１４）は、前記発明（１）〜（８）のいずれか一つの水系金属表面処理剤を、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板の表面に塗布し乾燥（好適には４０〜２５０℃で）することで乾燥付着重量０．０２〜２g/m２の皮膜を形成させ、次いで、その皮膜上に、ＰＣＭプライマー塗料（Ｂ２）を乾燥膜厚で１〜３０μmになるよう塗布してで乾燥（好適には１００〜２５０℃で）した後、更に上層にＰＣＭトップコート（Ｂ３）を乾燥膜厚で２〜１０μmになるよう塗布して乾燥（好適には１００〜２５０℃で）する工程を含む、ＰＣＭ鋼板の製造方法である。
【００２２】
本発明（１５）は、前記発明（９）〜（１４）のいずれか一つの方法により得られた、金属材料、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板、化成処理アルミニウム板又はＰＣＭ鋼板である。
【００２３】
本発明（１６）は、前記発明（１５）の金属材料、亜鉛めっき鋼板、亜鉛合金めっき鋼板、アルミめっき鋼板、アルミニウム板、化成処理亜鉛めっき鋼板、化成処理亜鉛合金めっき鋼板、化成処理アルミめっき鋼板、化成処理アルミニウム板又はＰＣＭ鋼板が所定の形状に加工された、金属製品又はその部品である。
【発明を実施するための最良の形態】
【００２４】
以下、本発明の最良形態について説明する。但し、以下の記載は、あくまでも最良形態であり当該記載に限定されるものではない。例えば、数値範囲の上限や下限を好適範囲として記載しているが、当該上限や下限を超えた場合であっても、本発明の構成要件を充足する限り、本発明の技術的範囲内である。加えて、本表面処理剤は、使用時には水溶液の形態であるが、使用時に水で希釈する濃縮タイプや水を添加する乾燥タイプも本表面処理剤の概念に包含される。以下では、液状の水系表面処理剤を例にとり説明する。
【００２５】
まず、本発明に係る水系金属表面処理剤（Ａ）を説明する。本発明に係る水系金属表面処理剤（Ａ）は、一般式（Ｉ）：
【化５】
2007204847.tif 000004
（式中、Ｍは、ＮＨ４と、脂肪族アミン、脂肪族ヒドロキシルアミン、芳香族アミン及び芳香族ヒドロキシルアミンの４級アンモニウムイオンと、アルカリ金属と、アルカリ土類金属とからなる群より選択される、少なくとも1種のカチオンであり；Ｐは、リンを含有する酸基を有する無機酸アニオンと、リンを含有する酸基を有する有機酸アニオンと、リンを含有する酸基を有する錯化合物アニオンとからなる群より選択される、少なくとも１種のアニオンであり；Ｆは、フッ素を含有する無機酸アニオンと、フッ素を含有する錯化合物アニオンとからなる群より選択される、少なくとも1種のアニオンであり；ｘは０〜１０であり；ｙは０〜１０であり；ｚは０〜１０であり；ｗは０〜１０であり；ｚ＋ｗ＝０．２以上であり；Ｖの価数は、４価又は３価である）で示されるバナジウム化合物（ａ）の少なくとも１種を添加することにより得られる。以下、本バナジウム化合物（ａ）を詳述する。
【００２６】
まず、当該バナジウム化合物（ａ）は、バナジウムが４価又は３価であるオキシバナジウムカチオンと、リンを含有するアニオン及びフッ素を含有するアニオンの少なくとも一方とを必須的に含有し、Ｍイオンや水酸イオンを任意的に取り込んだ、塩又は錯化合物である。尚、バナジウム化合物（ａ）を表す一般式（Ｉ）において、水和水を要素として盛り込んでいないが、水和水を持つ形で存在するものもバナジウム化合物（ａ）に包含されるものとする。以下、各要素を詳述する。
【００２７】
まず、必須要素である４価及び３価であるオキシバナジウムカチオンは、夫々、ＶＯ２＋及びＶＯ＋である。ここで、バナジウムは４価であることが好適である。
【００２８】
次に、必須要素であるアニオンの内、リンを含有するアニオンは、リンを含有する酸基を有する無機酸アニオン（ＰIno）と、リンを含有する酸基を有する有機酸アニオン（Ｐorg）と、リンを含有する酸基を有する錯化合物アニオンとからなる群より選択される少なくとも１種のアニオンである。ここで、「リンを含有する酸基」とは、リンを含有するオキソ酸であり、例えば、リン酸基、ホスホン酸基、ホスフィン基を挙げることができる。尚、式（Ｉ）中の「Ｐ」は、リンを含有する酸基を有する無機酸アニオン（ＰIno）、リンを含有する酸基を有する有機酸アニオン（Ｐorg）及びこれらの錯化合物アニオンを表す総称としての記号であり、これらの中の１種又は２種以上の組み合わせであってもよく、「ｚ」は、その合計の数値である。
【００２９】
ここで、バナジウム化合物（ａ）において、無機酸アニオン（ＰIno）は、特に金属素材との反応性が高く、優れた密着性が付与されるため、耐食性を高める他、耐黒変性、耐熱黄変性、耐薬品性（例えば耐アルカリ性）を高める効果が大きい。有機酸アニオン（Ｐorg）は、オキシバナジウムカチオンと配位結合し得るものが多く、キレート作用により水溶液中で安定なバナジウム化合物（ａ）を形成するのに有効である他、本発明の処理剤を金属表面に塗布乾燥して皮膜形成させる際、オキシバナジウムカチオン又は他の金属カチオンを介して三次元構造を形成するため、造膜性を高め加工部の耐食性、加工部の塗装密着性を向上させる効果が大きい。
【００３０】
リンを含有する酸基を有する無機酸アニオン（ＰIno）としては、例えば、オルトリン酸、メタリン酸、縮合リン酸、ピロリン酸、トリポリリン酸、テトラリン酸、ヘキサメタリン酸等の無機酸の少なくとも１個の水素が遊離した無機酸アニオンを挙げることができ、リンを含有する酸基を有する有機酸アニオン（Ｐorg）としては、例えば、１−ヒドロキシメタン−１、１−ジホスホン酸、１−ヒドロキシエタン−１、１−ジホスホン酸、１−ヒドロキシプロパン−１、１−ジホスホン酸、１−ヒドロキシエチレン−１，１−ジホスホン酸、２−ヒドロキシホスホノ酢酸、アミノトリ（メチレンホスホン酸）、エチレンジアミン−Ｎ，Ｎ，Ｎ´，Ｎ´−テトラ（メチレンホスホン酸）、ヘキサメチレンジアミン−Ｎ，Ｎ，Ｎ´，Ｎ´−テトラ（メチレンホスホン酸）、ジエチレントリアミン−Ｎ，Ｎ，Ｎ´，Ｎ´´，Ｎ´´−ペンタ（メチレンホスホン酸）、２−ホスホン酸ブタン−１，２，４−トリカルボン酸、イノシトールヘキサホスホン酸、フィチン酸等の有機ホスホン酸、有機リン酸等の少なくとも１個の水素が遊離した有機酸アニオンを挙げることができる。
【００３１】
次に、必須要素であるアニオンの内、フッ素を含有するアニオンは、フッ素を含有する無機酸アニオンと、フッ素を含有する錯化合物アニオンとからなる群より選択される、少なくとも1種のアニオンである。尚、式（Ｉ）中の「Ｆ」は、フッ素を含有する無機酸アニオン及び錯化合物アニオンを表す総称としての記号であり、これらの中の１種又は２種以上の組み合わせであってもよく、「ｗ」は、その合計の数値である。
【００３２】
ここで、バナジウム化合物（ａ）において、フッ素を含有する無機酸アニオン及び錯化合物アニオンは、金属への配位力が大きいため、オキシバナジウムカチオンと水溶液中で安定な化合物を形成する効果に優れている他、金属素材をエッチングする作用を持つため、本発明の処理剤を金属表面に塗布乾燥して皮膜形成させる際、素材金属表面と反応し高い密着性を付与することができ、耐食性は勿論のこと、耐黒変性、耐熱黄変性、耐アルカリ性等の耐薬品性を向上させる効果がある。
【００３３】
フッ素を含有する無機酸アニオン又はフッ素を含有する錯化合物アニオン（Ｆ）としては、フッ素イオン、ヘキサフルオロジルコニウム水素酸、ヘキサフルオロチタニウム水素酸、ヘキサフルオロシリコン水素酸、ヘキサフルオロハフニウム水素酸、フッ化錫水素酸等の酸から少なくとも一つの水素が遊離したアニオン又はこれらの錯化合物アニオンを挙げることができる。
【００３４】
ここで、バナジウム化合物（ａ）を構成するこれらアニオンにおいて、ＰInoとＰorgを含有していることが、それぞれのアニオンの特徴を活かすことができるためより好適である。また、ＰInoとＰorgとＦとを含有することが、更に好適である。加えて、オキシバナジウムカチオンの価数よりも、リンを含有するアニオン（Ｐ）及びフッ素を含有するアニオン（Ｆ）の総価数が多いことが、水溶化の観点からより好適である。即ち、バナジウム化合物（ａ）を構成する任意のＰをＰｉ、任意のＦをＦiとすると、オキシバナジウムイオンが４価（ＶＯ２＋）の場合、２＜（ΣｚiＰival＋ΣｗiＦival）＜１０であることが好ましい。また、３価（ＶＯ＋）の場合、１＜（ΣｚiＰival＋ΣｗiＦival）＜５であることが好ましい。ここで、ＰivalはＰiの価数、ｚｉはＰｉのモル数、ＦivalはＦiの価数、wiはＦiのモル数である。
【００３５】
次に、任意要素であるＭイオンは、バナジウム化合物（ａ）のアニオンを中和するカチオンである。例えば、アンモニウムイオン（ＮＨ４＋）；脂肪族アミン、脂肪族ヒドロキシアルキルアミン、芳香族アミン及び芳香族ヒドロキシアルキルアミンの４級アンモニウムイオン、例えば、モノエチルアミン、ジメチルアミン、トリメチルアミン、モノエタノールアミン、ジエタノールアミン、トリエタノールアミン、ヘキサメチレンジアミン、ベンジルアミン等の４級アンモニウムイオン；アルカリ金属、例えば、Ｎａ＋、Ｋ＋、Ｌｉ＋、Ｒｂ＋、Ｃｆ＋、Ｆｒ＋；アルカリ土類金属、例えば、Ｃａ２＋、Ｂａ２＋、Ｍｇ２＋、Ｓｒ２＋、Ｒａ２＋を挙げることができる。これらのカチオンは、特に水系金属表面処理剤のｐＨが５以上で、特にアルカリ側にある場合、バナジウム化合物（ａ）が安定に溶解して存在するための対イオンともいい得る。ここで、金属表面上で皮膜化する際には遊離し、皮膜に残存しない方が皮膜の性能上望ましく、これらカチオンの中で、アンモニウムイオンや沸点が２５０℃以下のアミン化合物の４級アンモニウムイオンであることが好適である。尚、上記において「脂肪族」とは、芳香族に対する相対的な概念であって、芳香族性を持たない基や化合物等を意味し、好適には炭素数１〜１５の、直鎖、分岐鎖又は環状炭化水素骨格を有するものを指す（より好適には１〜８）。また、脂肪族及び芳香族共に、炭素骨格の一部がヘテロ原子で置換されているものや、炭素骨格の水素の一部が置換されているものも包含する。
【００３６】
次に、任意要素であるＯＨは、化合物（ａ）内に存在していなくともよいが、存在している場合には、高いｐＨで安定化するので好適である。
【００３７】
次に、バナジウム化合物（ａ）における各要素の存在比について説明する。一般式（Ｉ）において、ｘは、０〜１０であり、より好適には０〜６である。ｙは、０〜１０であり、より好適には０〜６である。ｚは、０〜１０であり、より好適には０．２〜６である。ｗは、０〜１０であり、より好適には０．２〜６である。但し、ｚ＋ｗの総和は、０．２以上であり、０．２〜１４であることが好適であり、より好適には０．５〜１０である。ｚ＋ｗの総和が０．２以下であるときには、表面処理剤中で安定に存在できない場合があり、他方、１４以上であるときには、本処理剤によって形成された皮膜の耐水性が不足し、耐食性、耐アルカリ性等が劣る場合がある故である。
【００３８】
次に、４価のオキシバナジウムを含有するバナジウム化合物（ａ）の具体例を挙げる。まず、４価のオキシバナジウムとリンを含有する酸基を有する無機酸アニオン又は有機酸アニオンとの化合物としては、例えば、VO(HPO4)、β-VOHPO4、NH4VOPO4、LiVOPO4、NaVOPO4、KVOPO4、Mg0.5VOPO4、VO(H2PO4)2、（NH4）4VO(PO4) 2、NH4VO(HPO4)(H2PO4)、LiVO(HPO4)(H2PO4)、KVO(HPO4)(H2PO4)、NaVO(HPO4)(H2PO4)、(NH4)2VO(HPO4)2、Li2VO(HPO4)2、Na2VO(HPO4)2、K2VO(HPO4)2、MgVO(HPO4)2、(NH4)2VO(OH)(PO4)、H4VO(OH)2(PO4)、(NH4)3VO(OH)(HPO4)2、NH4VO(OH)(H2PO4)2、VO(PO4)2/3、(NH4)VO(HP2O7)、VO(P2O7)1/2、NaVO(HP2O7)、Mg2VO(P2O7)、(NH4)2VO(OH)(PO4)、Mg2NH4VO(OH)(P2O7)(H2PO4)2、VO(H3P3O10)、(NH4)3VO(OH)(H3P3O10)2、(NH4)6VO(HPO4)(H3P3O10)(P2O7)、(NH4)2VO(C2H4P2O7)、Li2VO(C2H4P2O7)、Na2VO(C2H4P2O7)、K2VO(C2H4P2O7)、MgVO(C2H4P2O7)、BaVO(C2H4P2O7)、CaVO(C2H4P2O7)、(NH4)3.8Mg0.1VO(PO4)(C2H4P2O7)0.75、(NH4)3.6Ba0.2VO(PO4)(C2H4P2O7)0.75、(NH4)3.7Al0.1VO(PO4)(C2H4P2O7)0.75、(NH4)4.2Ca0.4VO(PO4)(C2H4P2O7)、VO(C2H4P2O7)0.5、(NH4)3ＶO(C2H4P2O7)(H2PO4)、(NH4)3ＶO(C2H4P2O7)(H2PO4)、(NH4)4VO(OH)(H2PO4)(C2H4P2O7)、（NH4）4VO(PO4)(C2H4P2O7)3/4、Li2VO(C2H4P2O7)0.5(HPO4)、K2VO(C2H4P2O7)0.5(HPO4)、Na2VO(C2H4P2O7)0.5(HPO4)、(NH4)4VO(C6H12P6O24)、(NH4)VO(C6H12P6O２4)1/2、VO(C6H6P6O２4)1/6、LiMgVO(C6H６P6O２4)5/12、(NH4)Mg2VO(OH)(C6H12P6O２4)、(NH4)AlVO(C6H6P6O２4)1/2を挙げることができる。次に、４価のオキシバナジウムとフッ素を含有するアニオン又は錯アニオンとの化合物としては、例えば、VOF2、NH2VOF3、Li2VOF4、Na（NH4）VOF4、KMgVOF5、Mg0.5VOF3、VO(HZrF6)2、(NH4)2VO(ZrF6)2、(NH4)2VO(HZrF6)2F2、(NH4)3.8Mg0.1VO(ZrF6)2F2、VO(HTiF6)2、(NH4)2VO(TiF6)2、(NH4)2VO(HTiF6)2F2、(NH4)3.8Mg0.1VO(TiF6)2F2、(NH4)3.8Mg0.1VO(SiF6)2F2、(NH4)2.4Ba0.3VO(SiF6)2Fを挙げることができる。次に、４価のオキシバナジウムと、リンを含有する酸基を有する無機酸アニオン又は有機酸アニオンと、フッ素を含有するアニオン又は錯アニオンとの化合物としては、例えば、VO(H2PO4)F、NH4VO(HPO4)F、LiVO(HPO4)F、(NH4)KVO(PO4)F、NaVO(HPO4)F、VO(H2PO4)(HZrF6)、(NH4)4VO(HPO4)2(HZrF6)2、(NH4)4VO(HPO4)(TiF6)2、(NH4)MgVO(PO4)(HSiF6)2、(NH4)2SrVO(PO4)(HSiF6)(ZrF6)、(NH4)AlVO(HPO4)(TiF6)2、VO(P2O7)1/4F、CaVO(HP2O7)F、Mg2VO(H2P2O7)(ZrF6)、(NH4)4VO(OH)(PO4)(TiF6)、Mg2(NH4)2VO(OH)(P2O7)(HSiF6)３、VO(H4P3O10)(HZrF6)、(NH4)3VO(OH)(H3P3O10)(TiF6)、(NH4)3VO(C2H4P2O7)F、(NH4)3.6Mg0.2VO(C2H4P2O7)F2、MgLiVO(C2H4P2O7)(HZrF6)、AlLiVO(C2H4P2O7)(TiF6)、(NH4)2VO(H2PO4)(C2H4P2O7)0.75F等を挙げることができる。
【００３９】
次に、３価のオキシバナジウムを含有するバナジウム化合物（ａ）の具体例を挙げる。まず、３価のオキシバナジウムとリンを含有する酸基を有する無機酸アニオン又は有機酸アニオンとの化合物としては、例えば、VO(H2PO4)、NH4VOHPO4、LiVOHPO4、NaVOHPO4、KVOHPO4、Mg0.5VOHPO4、（NH4）2VO(PO4)、LiVO(HPO4)、MgVO(H2PO4)3、(NH4)3VO(OH)(PO4)、(NH4)2VO(HP2O7)、VO(P2O7)1/4、NaVO(H2P2O7)、Mg2VO(HP2O7)、(NH4)2VO(OH)(HPO4)、Mg2NH4VO(OH)(P2O7)(H2PO4)、VO(H3P3O10)、(NH4)2VO(OH)(H3P3O10)、(NH4)3VO(HPO4)(H3P3O10)(NH4)3VO(C2H4P2O7)、Li3VO(C2H4P2O7)、MgVO(C2H4P2O7)3/4、BaVO(C2H4P2O7) 3/4、CaVO(C2H4P2O7)3/4、(NH4)4.8Mg0.1VO(PO4)(C2H4P2O7)0.75、(NH4)4.6Ba0.2VO(PO4)(C2H4P2O7)0.75、(NH4)4.7Al0.1VO(PO4)(C2H4P2O7)0.75、(NH4)5.2Ca0.4VO(PO4)(C2H4P2O7)、VO(C2H4P2O7)0.25、(NH4)3VO(C2H4P2O7)、(NH4)4VO(C2H4P2O7)(H2PO4)、(NH4)4VO(OH)(H2PO4)(C2H4P2O7)0.75、(NH4）4VO(PO4)(C2H4P2O7)1/2、Li2VO(C2H4P2O7)0.5(H2PO4)、K2VO(C2H4P2O7)0.5(H2PO4)、Na2VO(C2H4P2O7)0.5(H2PO4)、(NH4)5VO(C6H12P6O24)、(NH4)2VO(C6H12P6O２4)1/2、VO(C6H6P6O２4)1/12、LiMgVO(C6H6P6O２4)4/12、(NH4)2Mg2VO(OH)(C6H12P6O２4)、(NH4)2AlVO(C6H6P6O２4)1/2等を挙げることができる。次に、３価のオキシバナジウムとフッ素を含有するアニオン又は錯アニオンとの化合物としては、例えば、VOF、NH2VOF2、Li2VOF3、Na（NH4）2VOF4、KMgVOF4、Mg0.5VOF2、VO(HZrF6)、(NH4)2VO(ZrF6)、(NH4)2VO(HZrF6)2F、(NH4)3.8Mg0.1VO(ZrF6)2F、VO(HTiF6)、(NH4)3VO(TiF6)2、(NH4)2VO(HTiF6)2F、(NH4)3.8Mg0.1VO(TiF6)2F、(NH4)3.8Mg0.1VO(SiF6)2F、(NH4)3.4Ba0.3VO(SiF6)2F等を挙げることができる。次に、３価のオキシバナジウムと、リンを含有する酸基を有する無機酸アニオン又は有機酸アニオンと、フッ素を含有するアニオン又は錯アニオンとの化合物としては、VO(H2PO4)1/2F1/2、NH4VO(H2PO4)F、LiVO(H2PO4)F、(NH4)KVO(HPO4)F、NaVO(H2PO4)F、VO(H2PO4)1/2(HZrF6)1/2、(NH4)4VO(HPO4)2(HZrF6)、(NH4)4VO(HPO4)(TiF6)、(NH4)MgVO(PO4)(HSiF6)、(NH4)3SrVO(PO4)(HSiF6)(ZrF6)、(NH4)2AlVO(HPO4)(TiF6)2、VO(HP2O7)1/4F、CaVO(H2P2O7)F、Mg2VO(H2P2O7)(HZrF6)、(NH4)4VO(OH)(PO4)(HTiF6)、Mg2(NH4)3ＶO(OH)(P2O7)(HSiF6)３、VO(H4P3O10)1/2(HZrF6)1/2、(NH4)3VO(OH)(H3P3O10)(HTiF6)、(NH4)4VO(C2H4P2O7)F、(NH4)3.6Mg0.2VO(C2H4P2O7)F、MgLi2VO(C2H4P2O7)(HZrF6)、AlLiVO(C2H4P2O7)(HTiF6)等が挙げられる。
【００４０】
これらのオキシバナジウム化合物は、例えば次の方法によって製造可能である。尚、高純度のものを得るという観点では、以下の方法３が好適である。
【００４１】
<方法１>
V2O4又はV2O3を、リンを含有する酸基を有する無機酸若しくは有機酸又はフッ素を含有する酸若しくは錯フッ化物酸に高温（常圧若しくはオートクレーブ中で８０℃〜１２０℃）で溶解させる。
【００４２】
<方法２>
比較的揮発性の高い有機物との化合物若しくは有機錯体、例えば、バナジウム（IV）エトキシド、バナジウム（III）エトキシド等のアルコキシド、オキシバナジウムアセチルアセトネート（IV）、バナジウムアセチルアセトネート（III）等のβジケトン錯体を、リンを含有する酸基を有する無機酸若しくは有機酸又はフッ素を含有する酸若しくは錯フッ化物酸に加熱しながら完全に溶解させ、水分と構成していた有機成分が完全に蒸発するまで加熱乾燥又は真空乾燥して、構成していた有機成分を除去する。尚、蒸発乾固させることがより好ましい。
【００４３】
<方法３：特開２００１−２３３６０８号公報記載の方法>
五酸化バナジウム、メタバナジン酸アンモニウム、メタバナジン酸ナトリウム等の５価のバナジウム化合物を、リンを含有する酸基を有する無機酸若しくは有機酸又はフッ素を含有する酸若しくは錯フッ化物酸に完全に溶解させ、適当な還元剤を添加して４価若しくは３価のオキシバナジウム化合物を得る。還元剤としては、ヒドロキシルアミン、ヒドラジン化合物、ホスホン酸、ホスフィン酸、ヒドロキシカルボン酸、ヒドロキシホスホン酸等が好ましい。例えば、V2O5及びH3PO4からVOPO4・2H2Oを得た後、NH2OH・HClを用いて還元してVO(PO4)2/3・5H2Oが得られる。尚、ホスホン酸、ホスフィン酸、ヒドロキシホスホン酸を還元剤に選べば、リンを含有する酸基を有する無機酸、若しくは有機酸を予め添加しなくてもよい。
【００４４】
次に、バナジウム化合物（ａ）以外の、本発明に係る水系金属表面処理剤中の各種成分について詳述する。まず、本発明に係る水系金属表面処理剤には、Ｚｒ化合物、Ｔｉ化合物及びＳｉ化合物からなる群より選択される少なくとも１種の化合物（ｂ）が更に添加されていることが好適である。
【００４５】
ここで、化合物（ｂ）は、例えば、ヘキサフルオロジルコニウム水素酸、ヘキサフルオロチタニウム水素酸、ヘキサフルオロシリコン水素酸、これらのアンモニウム塩、これらのアルカリ金属塩及びこれらのアルカリ土類金属塩からなる群より選択される少なくとも１種の化合物（ｂ１）と、一般式（II）：
【化６】
2007204847.tif 000005
｛式中、Ｍａは、Ｈ、ＮＨ４、アルカリ金属及びアルカリ土類金属からなる群より選択される、少なくとも１種のカチオンであり；Ａｃは、炭酸、硫酸、硝酸及び酢酸からなる群より選択される、少なくとも1種の酸アニオンであり；ｑは０〜３（好適には０〜２）であり；ｒは０〜３（好適には０〜２）であり；ｓは０〜３（好適には０〜２）であり；ｔは０．５〜３（好適には０．５〜２）である｝で示される、少なくとも１種のジルコニウム化合物（ｂ２）と、少なくとも１種のコロイダルシリカ（ｂ３）と、少なくとも１種のアルカリケイ酸塩（ｂ４）と、少なくとも１種の有機シラン化合物（ｂ５）とからなる群より選択される、少なくとも1種の化合物である。
【００４６】
ここで、ジルコニウム化合物（ｂ２）としては、塩基性炭酸ジルコニウム｛Zr2（CO3）（OH）2O2｝、炭酸ジルコニウムアンモニウム｛（NH4）2［Zr(CO3）2（OH）2］｝、炭酸ジルコニウムカリウム｛K2［Zr（OH）2（CO3）2］｝、硝酸ジルコニル｛ZrO（NO3）｝、酢酸ジルコニル｛ＺｒＯ（ＣＨ３ＣＯＯ）2）｝、硫酸ジルコニル、｛H2Zr（OH）2（SO4）2｝からなる群より選択される少なくとも１種であることが好適である。硫酸系、硝酸系以外のものであることが更に好適である。
【００４７】
また、コロイダルシリカ（ｂ３）としては、ＳｉＯ２を水に分散した湿式シリカゾルや乾式シリカゾルであることが好適である。
【００４８】
また、アルカリケイ酸塩（ｂ４）としては、ＳｉＯ2・ｎＭｂ2Ｏ（ここで、ｎは１〜５であり、Ｍｂはアルカリ金属である）で示される無機珪素化合物であることが好適である。
【００４９】
また、有機シラン化合物（ｂ５）としては、例えば、ビニルトリクロロシラン、ビニルトリス（２−メトキシエトキシシラン）、ビニルトリエトキシシラン、ビニルトリメトキシシラン、３−（メタクリロイルオキシプロピル）トリメトキシシラン、２−（３、４エポキシシクロヘキシル）エチルトリメトキシシラン、３−グリキシドキシプロピルトリメトキシシラン、３―グリキシドキシプロピルトリエトキシシラン、３−グリシドキシプロピルメチルジエトキシシラン、Ｎ−（２−アミノエチル）３−アミノプロピルトリメトキシシラン、Ｎ−（２−アミノエチル）３−アミノプロピルメチルジメトキシシラン、３−アミノプロピルトリメトキシシラン、３−アミノプロピルトリエトキシシラン、Ｎ−フェニル−３−アミノプロピルトリメトキシシラン、３−メルカプトプロピルトリメトキシシラン、３−クロロプロピルトリメトキシシラン、ウレイドプロピルトリエトキシシラン、テトラメトキシシラン、メチルトリメトキシシラン、エチルトリメトキシシラン、ｎ−プロピルトリメトキシシラン等のテトラ又はトリメトキシシラン等を挙げることができる。また、テトラメトキシシラン、メチルトリメトキシシラン、エチルトリメトキシシラン、ｎ−プロピルトリメトキシシラン等のテトラ又はトリメトキシシラン等のテトラ又はトリメトキシシランと、グリシドールとの脱メタノール反応により得られるグリシジル基含有メトキシシランの部分縮合物であっても構わない。これらの中で、互いに反応し得る２分子を予め結合させた多官能の複合シランカップリング剤であることがより好ましく、ビニル基含有シラン同士の重合物、イソシアネート基含有シランとアミノ基含有のシランとの反応物、アミノ基含有のシランとエポキシ基含有シランの反応物の少なくとも１種であることが好ましく、アミノ基含有のシランとエポキシ基含有シランの反応物であることが特に好ましい。
【００５０】
ここで、バナジウム化合物（ａ）に対する化合物（ｂ）の添加量（総量）は、質量比で０．３〜１５であることが好適であり、より好適には０．５〜１０である。また、バナジウム化合物（ａ）に対する、化合物（ｂ）の各成分の好適な添加量は以下の通りである。まず、化合物（ｂ１）、（ｂ２）、（ｂ４）及び（ｂ５）に関しては、（ｂ１）／（ａ）＝（ｂ２）／（ａ）＝（ｂ４）／（ａ）＝（ｂ５）／（ａ）＝０．２〜１０が好適であり、０．５〜７であることがより好適である。また、化合物（ｂ３）に関しては、（ｂ３）／（ａ）＝０．０５〜５が好適であり、０．１〜３であることがより好適である。
【００５１】
加えて、本発明に係る水系金属表面処理剤には、Ｍｇ化合物、Ａｌ化合物、Ｎｉ化合物、Ｃｏ化合物及びＦｅ化合物からなる群より選択される少なくとも１種の金属化合物（ｃ）が更に添加されていることが好適である。ここで、Ｍｇ化合物及びＡｌ化合物からなる群より選択される少なくとも１種の化合物（ｃ１）は、特に疵部の耐食性を向上させる効果がある。また、Ｎｉ化合物、Ｃｏ化合物及びＦｅ化合物から選択される少なくとも１種の化合物（ｃ２）は、特に耐黒変性を向上させる効果がある（特に硝酸塩）。Ｍｇ化合物としては、例えば、リン酸マグネシウム、重リン酸マグネシウム、硝酸マグネシウム、炭酸マグネシウム、硫酸マグネシウム等の無機酸塩、酢酸マグネシウム、蟻酸マグネシウム、シュウ酸マグネシウム、乳酸マグネシウム、マロン酸マグネシウム、酒石酸マグネシウム、アスコルビン酸マグネシウム等の有機酸塩が挙げられる。Ａｌ化合物としては、例えば、リン酸アルミニウム、硝酸アルミニウム、炭酸アルミニウム、硫酸アルミニウム等の無機酸塩、酢酸アルミニウム、蟻酸アルミニウム、シュウ酸アルミニウム、乳酸アルミニウム、マロン酸アルミニウム、酒石酸アルミニウム、アスコルビン酸アルミニウム等の有機酸塩が挙げられる。Ｎｉ化合物としては、例えば、リン酸ニッケル、硝酸ニッケル、炭酸ニッケル、硫酸ニッケル等の無機酸塩、酢酸ニッケル、蟻酸ニッケル、シュウ酸ニッケル、乳酸ニッケル、マロン酸ニッケル、酒石酸ニッケル、アスコルビン酸ニッケル等の有機酸塩が挙げられる。Ｃｏ化合物としては、例えば、リン酸コバルト、硝酸コバルト、炭酸コバルト、硫酸コバルト等の無機酸塩、酢酸コバルト、蟻酸コバルト、シュウ酸コバルト、乳酸コバルト、マロン酸コバルト、酒石酸コバルト、アスコルビン酸コバルト等の有機酸塩が挙げられる。Ｆｅ化合物としては、例えば、リン酸第一鉄、リン酸第二鉄、硝酸第一鉄、硝酸第二鉄、硫酸第一鉄、硫酸第二鉄等の無機塩、酢酸第一鉄、酢酸第二鉄、蟻酸第一鉄、蟻酸第二鉄、シュウ酸第一鉄、シュウ酸第二鉄、乳酸第一鉄、乳酸第二鉄、マロン酸第一鉄、マロン酸第二鉄、酒石酸第一鉄、酒石酸第二鉄、アスコルビン酸第一鉄、アスコルビン酸第二鉄等の有機酸塩が挙げられる。
【００５２】
ここで、バナジウム化合物（ａ）に対する金属化合物（ｃ）の添加量は、質量比で０．００１〜０．５が好適であり、より好適には０．００２〜０．３である。
【００５３】
加えて、本発明に係る水系金属表面処理剤は、水溶性樹脂及び水分散性樹脂からなる群より選択される少なくとも１種の成分（ｄ）を含有することが好適である。当該成分（ｄ）は、加工部耐食性、加工部塗装密着性、耐薬品性等の向上効果がある。ここで、成分（ｄ）としては、アクリル樹脂、ウレタン樹脂、エポキシ樹脂、ポリエステル樹脂、ポリアミド樹脂、ポリオレフィン樹脂及びフェノール樹脂からなる群より選択される少なくとも1種であることが好適である。以下、各成分について詳述する。
【００５４】
まず、アクリル樹脂は、どのような重合方法により得られたものであるかは特に限定されず、例えば、重合開始剤と乳化剤の存在下で重合する乳化重合、溶液重合、コアシェル型のシード重合等によって得られる、水溶性又は水分散性のアクリルモノマーの単独重合体又は共重合体を挙げることができる。ここで、アクリル樹脂を構成するアクリルモノマーは、特に限定されず、例えば、メチル（メタ）アクリレート、エチル（メタ）アクリレート、イソプロピルメタクリレート、n-ブチルメタクリレート、イソブチルメタクリレート、ｎ−ヘキシルメタクリレート、２−エチルヘキシルメタアクリレート、アクリル酸、メタクリル酸、２−ヒドロキシエチルアクリレート、ヒドロキシプロピルアクリレート、２−ヒドロキシエチル（メタ）アクリレート、ヒドロキシプロピル（メタ）アクリレート、アクリルアミド、Ｎ−メチロールアクリルアミド、ジアセトンアクリルアミド、グリシジル（メタ）アクリレート、グリシジル（メタ）アクリレート等を挙げることができる。また、アクリルモノマーと共重合可能な他のモノマーも特に限定されず、例えば、スチレン、ビニルトルエン、ブタジエン、マレイン酸、イタコン酸、酢酸ビニル、アクリロニトリル、ビニルシラン等を挙げることができる。また、ウレタン変性、エポキシ変性、シリル変性等の変性アクリル樹脂も使用可能である。
【００５５】
次に、ウレタン樹脂は、一分子内に２個以上のイソシアネート基を有するジイソシアネート又はポリイソシアネートと、一分子内に２個以上の水酸基を有するジオール又はポリオールとの縮合重合物である。ここで、界面活性剤や水溶性高分子等の分散剤を用いて水分散化した強制乳化タイプ及び構造中に親水基を含む自己乳化タイプの何れも使用可能であるが、強制乳化タイプは、皮膜化した後に遊離した分散剤が溶出し耐水性、塗装密着性を低下させる場合があるので、ソープフリーの自己乳化タイプを使用することがより好適である。ここで、使用可能なイソシアネートとしては、例えば、トリレンジイソシアネート（TDI）、キシリレンジイソシアネート（XDI）、ジフェニルメタンジイソシアネート（MDI）、ナフチレン1,5−ジイソシアネート（NDI）、テトラメチルキシレンジイソシアネート（TMXDI）等の芳香族イソシアネート、イソホロンジイソシアネート（IPDI）、水添ＭＤＩ、水添キシリレンジイソシアネート（H6XDI）等の支環化合物、ジシクロヘキシルメタンジイソシアネート（H12MDI）、ヘキサメレチンジイソシアネート（HDI）、ダイマー酸ジイソシアネート（DDI）、ノルボルネン・ジイソシアネート（NBDI）、トリメチルヘキサメチレンジイソシアネート（TMDI）等の脂肪族イソシアネートを挙げることができ、支環イソシアネート、脂肪族イソシアネート等の無黄変タイプを使用したものがより好適である。また、使用可能なポリオール成分としては、1,3−プロパンジオール（1,3−PDO）、1,4−ブタンジオール（1,4−BD）、1,5−ペンタジオール（1,5−PD）、1,6−ヘキサンジオール（1,6−HD）、トリメチロールプロパン（TMP）等の直鎖脂肪族ポリオール、ポリテトラメチレンエーテルグリコール（PTMG）、ポリオキシエチレンビスフェノールＡ
エーテルポリオール、ポリオキシプロピレンビスフェノールＡエーテルポリオール、ポリオキシエチレントリメチロールプロパンエーテルポリオール、ポリオキシプロピレントリメチロールプロパンエーテルポリオール、ポリオキシエチレンペンタエリスリトールエーテルポリオール等のポリエーテルポリオール、アジピン酸、テレフタル酸、イソフタル酸、フマル酸、セバシン酸、ダイマー酸等の２塩基酸と、エチレングリコール、ジエチレングリコール、トリメチロールプロパン、ネオペンチルグリコール、１，４−ＣＨＤＭ、１，６−ヘキサンジオール等のポリオールとを縮合させたポリエステルポリオール、ポリマーポリオール（POP）、ポリカプロラクトンボリオール（PCL）、ポリカーボネートジオール（PCD）、ポリブタジエンポリオール（PBP）、ネオペンチルグリコール（NPG）、メチルペンタジオール（MPD）等を挙げることができる。これらの原料を用いて重合する際、ポリオール成分の一部として、ジメチロールプロピオン酸、ジメチロール化アルキルスルホン酸等のジオール酸を用いて親水基を導入した自己乳化型のアニオンタイプ、Ｎ，Ｎ−ジエタノールアルキルアミン等のジオールアミンを用いて親水基を導入した自己乳化型のカチオンタイプを用いることができる。イソシアネートとポリオールの重合プレポリマーを水中に分散した後、ジオール、ジアミン等２個以上の活性水素をもつ低分子量化合物を鎖伸長剤として用いて、鎖伸長してより高分子化したものを用いることが可能である。また、アクリル変性、エポキシ変性、シリル変性等の変性ウレタンを使用することも可能である。
【００５６】
次に、エポキシ樹脂は、特に限定されず、例えば、ハイドロキノン、レゾルシン、ピロカテコール、フロログルシノール等の単核多価フェノール化合物のポリグリシジルエーテル化合物、ジヒドロキシナフタレン、ビフェノール、メチレンビスフェノール（ビスフェノールＦ）、メチレンビス（オルトクレゾール）、エチリデンビスフェノール、イソプロピリデンビスフェノール（ビスフェノールＡ）、イソプロピリデンビス（オルトクレゾール）、テトラブロモビスフェノールＡ、１，３−ビス（４−ヒドロキシクミルベンゼン）、１，４−ビス（４−ヒドロキシクミルベンゼン）、１，１，３−トリス（４−ヒドロキシフェニル）ブタン、１，１，２，２−テトラ（４−ヒドロキシフェニル）エタン、チオビスフェノール、スルホビスフェノール、オキシビスフェノール、フェノールノボラック、オルソクレゾールノボラック、エチルフェノールノボラック、ブチルフェノールノボラック、オクチルフェノールノボラック、レゾルシンノボラック、ビスフェノールＡノボラック、ビスフェノールＦノボラック、テルペンジフェノール等の多核多価フェノール化合物のポリグリジルエーテル化合物、上記単核多価フェノール化合物或いは多核多価フェノール化合物にエチレンオキシド及び／又はプロピレンオキシド付加物のポリグリシジルエーテル化合物等、或いは、これらエポキシ化合物をベースに、エポキシ基をビニル変性、アクリル変性、リン酸変性、イソシアネート変性、アミン変性、シリル変性等の変性エポキシを挙げることができる。更には、界面活性剤、水溶性高分子等の分散剤を用いて水分散化した強制乳化タイプや、変性によって親水基を導入したソープフリーの自己乳化タイプも使用可能であり、後者を使用することがより好適である。
【００５７】
次に、ポリエステル樹脂は、特に限定されず、例えば、マレイン酸、フマル酸、イタコン酸、コハク酸、グルタル酸、スベリン酸、アジピン酸、アゼライン酸、セバシン酸、ダイマー酸、トリマー酸、イソフタル酸、テレフタル酸、トリメリット酸、トリメシン酸、ピロメリット酸、ナフタレンジカルボン酸等の多塩基酸と、エチレングリコール、ジエチレングリコール、トリメチロールプロパン、ネオペンチルグリコール、１，４−ＣＨＤＭ、１，６−ヘキサンジオール等のポリオールとを縮合させたポリエステルポリオール、ポリマーポリオール（POP）、ポリカプロラクトンボリオール（PCL）、ポリカーボネートジオール（PCD）、ポリブタジエンポリオール（PBP）、ネオペンチルグリコール（NPG）、メチルペンタジオール（MPD）等のポリオールとの縮合樹脂を挙げることができ、モノマーの一部にトリメリット酸、ピロメリット酸等のカルボキシル基が３個以上持つモノマーを使用し、未反応のカルボン酸をアルカリで中和して可溶化又は水分散した水系樹脂、或いは、モノマーの一部にスルホフタル酸等のスルホン化したモノマーを使用して可溶化又は水分散した水系樹脂が使用できる。
【００５８】
ポリアミド樹脂は、特に限定されず、例えば、εカプロラクタムの単独重合によって得られる６ナイロン、ヘキサメチレンジアミンと、アジピン酸、セバシン酸、テレフタル酸、イソフタル酸等の２塩基酸との縮合重合物を挙げることができ、モノマーの一部に、アミノアルキルピペラジン等の３級アミノ基を有するジアミンを使用する等して水溶化又は水分散化したものが使用できる。
【００５９】
ポリオレフィン樹脂は、特に限定されず、例えば、エチレンとアクリル酸の共重合体、エチレンとメタアクリル酸の共重合体をベースとしたアイオノマー樹脂を挙げることができる。
【００６０】
フェノール樹脂は、特に限定されず、例えば、フェノールノボラック、オルソクレゾールノボラック、エチルフェノールノボラック、ブチルフェノールノボラック、オクチルフェノールノボラック、レゾルシンノボラック、ビスフェノールＡノボラック、ビスフェノールＦノボラック、テルペンジフェノール等の多核多価フェノール化合物をホルマリンと１級アミン又は２級アミンを用いてアミノ化したカチオン性樹脂を挙げることができる。
【００６１】
ここで、表面処理剤（Ａ）中の成分（ｄ）の含有量は、処理剤中の全不揮発成分を１００質量％とした場合、０．１〜９９質量％であることが好適である。特に、比較的薄膜で使用される一時防錆皮膜、有機コーティングの下地皮膜、或いはロールフォーミング等のしごき加工を受ける用途、耐熱用途、導電性が要求される用途等の場合には、金属表面処理剤（Ａ）中の成分（ｄ）の含有量は、処理剤中の全不揮発成分を１００質量％としたとき、０．１〜３０質量％が好適であり、０．２〜２０質量％がより好適であり、０．５〜１０質量％であることが更に好適である。更には、耐指紋性、加工性、潤滑性等耐指紋性膜、潤滑皮膜等に適用する場合には、金属表面処理剤（Ａ）中の成分（ｄ）の含有量は、全不揮発成分を１００質量％としたとき、１０〜９９質量％が好適であり、２０〜９０質量％がより好適であり、３０〜８０質量％であることが更に好適である。
【００６２】
加えて、本発明に係る水系金属表面処理剤は、少なくとも１種の水系潤滑剤（ｅ）を更に含有することが好適である。当該成分（ｅ）としては、ポリエチレンワックス、ポリプロピレンワックス等のポリオレフィンワックス、合成パラフィン、天然パラフィン等のパラフィンワックス、マイクロクリスタリンワックス、ステアリン酸アミド、パルミチン酸アミド、メチレンビスステアロアミド、オレイン酸アミド等の脂肪酸アミド系化合物を挙げることができ、ポリエチレンワックスがより好適である。
【００６３】
ここで、水系潤滑剤（ｅ）の含有量は、処理剤中の全不揮発成分を１００質量％としたとき、０．１〜３０質量％が好適であり、０．２〜２０質量％がより好適であり、０．５〜１０重量部であることが更に好適である。
【００６４】
加えて、本発明に係る水系金属表面処理剤は、バナジウム化合物（ａ）を水溶液中で長期に亘ってより安定に存在させるために、還元性を有する化合物（ｆ）を含有していてもよい。当該成分（ｆ）としては、例えば、ヒドロキシルアミン、ヒドラジン化合物、ホスホン酸、ホスフィン酸、ヒドロキシカルボン酸（例えば、酒石酸、リンゴ酸、L-アスコルビン酸、ｄ-アスコルビン酸、グルコン酸、ヘプトグルコン酸、ジケトグロン酸）、ヒドロキシホスホン酸等の有機化合物を挙げることができ、ヒドロキシカルボン酸がより好適である。
【００６５】
ここで、化合物（ｆ）を当該剤中に含有させる場合、バナジウム化合物（ａ）に対する還元性を有する化合物（ｆ）の含有量（添加量）は、質量比で０．０２〜５０が好適であり、より好適には０．０５〜３０である。
【００６６】
加えて、本発明に係る水系金属表面処理剤は、増粘剤、レベリング剤、塗れ性向上剤、消泡剤、界面活性剤、タンニン酸、ベンゾトリアゾール、グアニジン系化合物等の防菌添加剤、水溶性のアルコール類、セロソルブ系溶剤を含有していてもよい。
【００６７】
本発明に係る水系金属表面処理剤中に添加する各成分について詳述したので、以下では、本発明に係る水系金属表面処理剤自体を説明する。まず、本処理剤の溶媒は、水系溶媒であり、例えば、水、水に水混和性の有機溶媒（例えば、メタノール、イソプロパノール、アセトン等）を添加したものを挙げることができる。ここで、当該処理剤は、ＶＯ２＋及び／又はＶＯ＋と、リン含有アニオン及び／又はフッ素含有アニオンとを必須的に含有し、ＶＯ２＋及び／又はＶＯ＋系処理剤に不必要に過剰量で存在していた、表面処理剤としての性能を阻害していたアニオン（例えば、硫酸イオンや硝酸イオン等）を、性能阻害しない程度まで排除したことを特徴とする。ここで、リン含有アニオンやフッ素含有アニオンは、ＶＯ２＋及び／又はＶＯ＋の作用を阻害せず、他方、過剰量の硫酸イオンや硝酸イオン等のアニオンは当該作用を阻害する。したがって、前者のみをアニオンとして含む式（Ｉ）のバナジウム化合物を表面処理剤の成分として用いることにより、過剰なカウンタアニオンの存在により作用を妨害されることを極力回避できる。具体的には、まず、処理液中において、高濃度で広いｐＨ範囲で長期に亘って安定に存在し得るという作用を遺憾なく発揮できる。更に、本処理剤を金属表面に接液させると、バナジウム化合物が金属表面の電子密度の高い部位（カソード部）に析出し固着する（尚、接液後の加熱乾燥が本反応を促進）という作用をも遺憾なく発揮できる結果、非常に高い金属表面と皮膜の密着性を達成でき、優れた耐食性が付与される。更には、金属表面の腐食を抑制する作用も遺憾なく発揮できる。具体的には、オキシバナジウムカチオン（ＶＯ２＋又はＶＯ＋）が、金属表面の腐食反応におけるカソード部において、腐食生成物が形成されるよりも先に吸着し腐食電子をもらい固着する、という一連の腐食抑制メカニズムが妨害されない。
【００６８】
次に、本表面処理剤の製造方法について説明する。本表面処理剤の製造方法は、特に限定されず、溶媒に上記各成分を溶解又は分散させて得ることができる。また、上記各成分に関しては、溶解させる場合には常温下で行っても加熱（＜１００℃）下で行ってもよい。
【００６９】
次に、本表面処理剤の使用方法（金属材の表面処理方法）について説明する。尚、以下では、一般的な使用方法（用途）をまず説明し、次いで特定用途（一時防錆表面処理、後シーリング表面処理、耐指紋性表面処理、ＰＣＭ鋼板の製造方法）に使用する際の留意事項を説明することとする。はじめに、当該方法は、金属材表面に塗布する工程と、塗布後に乾燥する工程を含む。尚、一般的には、当該方法は、前記塗布工程の前に、脱脂工程と水洗工程を含む。
【００７０】
そこで、まず塗布工程について説明する。塗布方法としては、従来の方法がそのまま適用でき、例えば、ロールコート、シャワーリンガーロール絞り、スプレー処理、浸漬処理、カーテンコート、フローコート、スピンコート等が可能である。また、塗布量に関しては、皮膜性能（特に耐食性）及び密着性を担保するために、金属材料表面に乾燥付着重量０．０２〜３g/m２の皮膜を形成させるような条件で塗布することが好適である。
【００７１】
次に、乾燥工程について説明する。まず、乾燥方法としては、従来の方法がそのまま適用でき、加熱乾燥や風乾を挙げることができる。ここで、塗布後の乾燥温度（到達板温度：ＰＭＴ）は、４０〜２５０℃が好適であり、５０〜２００℃がより好適である。
【００７２】
また、対象となる金属材は、鉄板、亜鉛板、冷延鋼板、熱延鋼板、溶融亜鉛メッキ鋼板、電気亜鉛メッキ鋼板、溶融合金化亜鉛メッキ鋼板、アルミニウムメッキ鋼板、アルミ−亜鉛合金メッキ鋼板、スズ−亜鉛合金メッキ鋼板、亜鉛−ニッケル合金メッキ鋼板、ステンレス鋼板、アルミニウム板（単体のアルミニウム板のみならず、アルミニウム合金板を含む）、銅板、チタン板、マグネシウム板等、一般に公知の金属材やメッキ板に適用できる。また、化成処理された金属材を使用してもよい。ここで、化成処理は、接液することにより素材金属と反応し自己析出し得る化成処理液（例えば、通常塗装下地等に適用されるリン酸亜鉛、リン酸マンガン、リン酸マグネシウム等を主成分としたリン酸塩処理液、ジルコニウム、チタン、タンニン酸、フィチン酸等を主成分としたクロムフリー化成処理液）を用いて金属表面に化成皮膜を形成させる処理であり、通常、皮膜形成後に水洗をして余剰の化成処理液を除去する。更には、複数種の素材の混在処理にも対応できる。これらの金属材は、処理前に湯洗、アルカリ脱脂等の通常の処理を行っても構わない。
【００７３】
次いで特定用途（一時防錆表面処理、後シーリング表面処理、耐指紋性表面処理、ＰＣＭ鋼板の製造方法）に使用する際の留意事項を説明する。尚、以下の説明では、より好適な金属板に適用した場合を例に採るが、当該金属板にのみ適用可能という訳ではなく、これらに限定されるものではない（以下で述べる具体的数値は、適用可能な金属板すべてに当て嵌まるものと理解すべきである）。まず、亜鉛めっき鋼板、亜鉛合金めっき鋼板、アルミめっき鋼板又はアルミニウム板の一時防錆表面処理として本水系金属表面処理剤（Ａ）を使用する場合、十分な皮膜性能（特に耐食性）と密着性を担保するため、乾燥付着重量が０．０２〜１g/m2となるような条件で塗布することが好適である。
【００７４】
次に、化成処理を施した亜鉛めっき鋼板、化成処理を施した亜鉛合金めっき鋼板、化成処理を施したアルミめっき鋼板又は化成処理を施したアルミニウム板の後シーリング表面処理として本水系金属表面処理剤を使用する場合、十分な皮膜性能（特に耐食性）と密着性を担保するため、乾燥付着重量０．０２〜１g/m2となるような条件で塗布することが好適である。
【００７５】
次に、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板の耐指紋性表面処理として本水系金属表面処理剤を使用する場合、十分な耐食性、耐指紋性、耐薬品性、密着性及び導電性を担保するため、乾燥付着重量０．３〜３g/m2となるような条件で塗布することが好適である。
【００７６】
次に、耐指紋性付与処理剤（Ｂ１）の下地剤として本水系金属表面処理剤（Ａ）を使用する場合、十分な皮膜性能（特に耐食性）と密着性を担保するため、乾燥付着重量０．０２〜２g/m2となるような条件で塗布することが好適である。
【００７７】
次に、亜鉛めっき鋼板、亜鉛合金めっき鋼板、アルミめっき鋼板、アルミニウム板、化成処理を施した亜鉛めっき鋼板、化成処理を施した亜鉛合金めっき鋼板、化成処理を施したアルミめっき鋼板又は化成処理を施したアルミニウム板のＰＣＭ塗装下地剤として本水系金属表面処理剤（Ａ）を使用する場合、十分な皮膜性能（特に耐食性）と密着性を担保するため、乾燥付着重量０．０２〜２g/m2となるような条件で塗布することが好適である。ここで、ＰＣＭプライマー塗料（Ｂ２）は、特に限定されず、プライマーの配合中にクロメート系の防錆顔料を使用しないプライマー（ノンクロメートプライマー）の全てが使用可能である。ここで、プライマーの塗布膜厚は、耐食性及び加工時の密着性を担保するため、乾燥膜厚で１〜３０μｍであることが好適である。また、ノンクロメートプライマーの焼き付け乾燥条件は、１００〜２５０℃であることが好適である。更に、ノンクロメートプライマー上に塗布する塗膜ＰＣＭトップコート（Ｂ３）は、特に限定されず、通常の塗装用トップコート全てが使用可能である。ここで、塗布膜厚は、耐食性及び加工時の密着性を担保するため、乾燥膜厚で１〜３０μｍであることが好適である。尚、上記ノンクロメートプライマー及びトップコートの塗布方法は、特に限定されず、一般に使用される浸漬法、スプレー法、ロールコート法、エアースプレー法、エアレススプレー法等を挙げることができる。
【００７８】
次に、前記表面処理により皮膜が形成された金属材について説明する。まず、形成される皮膜の皮膜質量は、一般的には、前記のように、０．０２〜３g/m２（乾燥質量）であることが好適である。また、一時防錆表面処理の場合には、前記のように、０．０２〜１g/m２（乾燥質量）であることが好適であり、後シーリング表面処理の場合には、前記のように、０．０２〜１g/m2（乾燥質量）であることが好適であり、耐指紋性表面処理の場合には、前記のように、０．３〜３g/m2（乾燥質量）であることが好適であり、耐指紋性付与処理剤（Ｂ１）の下地剤としての処理の場合には、前記のように、０．０２〜２g/m2（乾燥質量）であることが好適であり、ＰＣＭ塗装下地剤としての処理の場合には、前記のように、０．０２〜２g/m2（乾燥質量）であることが好適である。
【００７９】
次に、本表面処理剤による皮膜が形成された金属材の利用方法（用途）について説明する。まず、当該金属材を所望の形状に加工することにより、各種金属製品を得ることができる。当該金属製品としては、例えば、自動車部材、家電製品、外壁材、農業用ビニールハウスの支柱等の建材製品、ガードレール、防音壁、排水溝等の土木製品に使用されるシートコイル、成形加工品、鋳造品等を挙げることができる。
【実施例】
【００８０】
以下、具体的な実施例を挙げて本発明を説明する。尚、本発明はこれらの実施例によって何ら限定されるものではない。
【００８１】
＜供試材＞
以下の市販の素材を供試材として使用した。
・溶融亜鉛めっき鋼板（ＧＩ）
板厚＝０．５ｍｍ、目付量＝９０／９０（ｇ／ｍ2）
・電気亜鉛めっき鋼板（ＥＧ）
板厚＝０．５ｍｍ、目付量＝３０／３０（ｇ／ｍ２）
・溶融５５％亜鉛合金めっき鋼板（ＧＬ）
板厚＝０．８ｍｍ、目付量＝９０／９０（ｇ／ｍ２）
【００８２】
＜金属板の清浄方法＞
中アルカリ脱脂剤｛登録商標：ファインクリーナー４３３６、日本パーカライジング（株）製｝薬剤濃度：２０ｇ／ｌを用い、処理温度：６０℃、処理時間：２０秒の条件で、上記金属材料の表面をスプレー処理し、表面に付着しているゴミや油を除去した。次いで、表面に残存しているアルカリ分を水道水により洗浄し、供試材の表面を清浄化した。
【００８３】
＜処理剤＞
本発明の金属表面処理剤（Ａ）に使用した各成分を以下に示す。尚、バナジウム化合物（ａ）は、特開２００１−２３３６０８号公報に記載の方法に従い製造した。
【００８４】
バナジウム化合物（ａ）
a1      VO(HPO4)
a2      (NH4）4VO(PO4)2
a3      (NH4)3VO(OH)(H3P3O10)2
a4      Li2VO(C2H4P2O7)
a5      (NH4)2VO(H2PO4)(C2H4P2O7)0.75F
a6      NaVO(H2P2O7)
a7      VOF2
a8      MgLi2VO(C2H4P2O7)(HZrF6)
【００８５】
化合物（ｂ）
b1-1    (NH4)2ZrF6
b1-2    H2SiF6
b2-1    (NH4)2ZrO(OH)2(CO3)2
b3-1    スノーテックスＮ｛日産化学（株）製｝
b4-1    SiO2・3Na2O
b5-1    ３−アミノプロピルトリメトキシシラン
b5-2    ３−グリキシドキシプロピルトリメトキシシラン
【００８６】
金属化合物（ｃ）
c-1      ＭｇＨＰＯ４
c-2      Ｎｉ（ＮＯ3）2
c-3      ＣｏＣＯ３
【００８７】
水分散性樹脂（ｄ）
d-1      St(20)/MMA(10)/AN(15)/2-HEMA(3)/AA(5)/BA(45)/GMA(2)
＊括弧内は、モノマーのmol%
d-2      EA(85)/AA(15)のアンモニウム塩
d-3      カチオン性ウレタン樹脂
イソシアネート：ＩＰＤＩ
ポリオール    ：［テレフタル酸(50)/セバシン酸(40)/
Ｎ-メチルジエタノールアミン(10)/エチレングリコール(50)/
１，６−ヘキサンジオール(50)]のポリエステルポリオール
鎖伸長剤      ：エチレンジアミン
４級化剤      ：硫酸エチル
【００８８】
水系潤滑剤（ｅ）
ｅ-1      ケミパールW500（三井化学（株）製）
【００８９】
耐指紋性付与処理剤（Ｂ１）
B１-1    ＴＯＰ−５２３７｛日本パーカライジング(株)製｝
【００９０】
ノンクロメートＰＣＭプライマー（Ｂ２）
B2-1    Ｖニット＃２００｛大日本塗料（株）製｝
【００９１】
上塗り塗料（Ｂ３）
B3-1    Ｖニット＃５００｛大日本塗料（株）製｝
【００９２】
本実施例で用いた処理剤の組成を表１に示す。尚、表１中の「量」は質量％であり、溶媒として脱イオン水を用いた。また、溶媒／成分の合計＝８０／２０とし、処理する際には目標の付着量になるよう適宜脱イオン水で希釈した。
【表１】
2007204847.tif 000006
【００９３】
<試験及び評価方法> 
処理剤の安定性試験
処理剤を４０℃に２週間放置し、液外観を観察した。結果を表２に示す。
◎：ほとんど変化なし
○：若干の濁りあり
△：沈殿あり
×：ゲル化、又は多量の沈殿あり
【表２】
2007204847.tif 000007
【００９４】
（ａ）一時防錆処理として
耐食性試験
試験板（ＧＩ）に対し、ＪＩＳ−Ｚ２３７１に規定された塩水噴霧試験を４８時間実施した。耐白錆性を目視にて測定し評価した。評価基準は以下の通りである。結果を表３に示す。
◎：白錆発生率５％未満
○：白錆発生率５％以上、１０％未満
△：白錆発生率１０％以上、５０％未満
×：白錆発生率５０％以上
耐黒変性試験
試験板を温度７０℃、湿度９８％の雰囲気に７日間放置し、色調の変化を色差計にて測定した。
◎：△Ｅが２未満
○：△Ｅが２以上、４未満
△：△Ｅが４以上、６未満
×：△Ｅが６以上
耐熱黄変性試験
試験板を３００℃で３０分間、加熱乾燥し、色調の変化を色差計にて測定した。
◎：△Ｅが２未満
○：△Ｅが２以上、４未満
△：△Ｅが４以上、６未満
×：△Ｅが６以上
【表３】
2007204847.tif 000008
【００９５】
（ｂ）耐指紋処理として
耐食性試験
処理平面部とエリクセン７ｍｍ張り出し加工を施した処理板（ＥＧ）を試験板として、ＪＩＳ−Ｚ２３７１に規定された塩水噴霧試験を１２０時間実施した。耐白錆性を目視にて測定し、評価した。評価基準は以下の通りである。結果を表４に示す。
◎：白錆発生率５％未満
○：白錆発生率５％以上、１０％未満
△：白錆発生率１０％以上、５０％未満
×：白錆発生率５０％以上
耐薬品性試験
試験板に、日本パーカライジング（株）社製アルカリ脱脂剤パルクリーン３６４Ｓを２０ｇ／Ｌに建浴し、６０℃に調整した脱脂剤水溶液を３０秒間スプレーし、水洗した後、８０℃で乾燥した。この板に対して、処理平面部とエリクセン７ｍｍ張り出し加工を施した処理板（ＥＧ）を試験板として、ＪＩＳ−Ｚ２３７１に規定された塩水噴霧試験を１２０時間実施した。耐白錆性を目視にて測定し、評価した。評価基準は以下の通りである。
◎：白錆発生率５％未満
○：白錆発生率５％以上、１０％未満
△：白錆発生率１０％以上、５０％未満
×：白錆発生率５０％以上
塗膜密着性試験、塗装後耐食性試験
試験板に対し下記条件で塗装を施し、塗膜密着性試験を行った。
塗装条件塗料 ：関西ペイント（株）社製アミラック＃１０００（商標）（白塗料）
塗装法：バーコート法、焼付 ：１４０℃、２０分間膜厚：２５μｍ
塗装一次エリクセン密着性試験
試験板に対し、１ｍｍ角、１００個の碁盤目をＮＴカッターで切り入れ、この供試材をエリクセン試験機で５ｍｍ押し出した後、この押し出し凸部に粘着テープによる剥離テストを行い、塗膜剥離個数にて評価した。評価基準を以下に示す。
◎：剥離なし
○：剥離個数１個以上、１０個未満
△：剥離個数１１個以上、５０個未満
×：白錆発生率５１個以上
耐指紋性試験
試験板に指を押しつけ、指紋の痕跡状態に対し目視により耐指紋性を評価した。なお、判定基準は以下の通りである。
◎：指紋の痕跡が全く残らない
○：指紋の痕跡が極わずかに残る
△：指紋の痕跡が軽度に残る
×：指紋の痕跡が鮮明に残る
耐黒変性試験
試験板を温度７０℃、湿度９８％の雰囲気に７日間放置し、色調の変化を色差計にて測定した。
◎：△Ｅが２未満
○：△Ｅが２以上、４未満
△：△Ｅが４以上、６未満
×：△Ｅが６以上
【表４】
2007204847.tif 000009
【００９６】
（ｃ）ＰＣＭ塗装下地として
耐食性試験
塗膜に対し鋼板素地（ＧＬ）に到達する傷をカッターで入れ、ＪＩＳ−Ｚ２３７１に規定された塩水噴霧試験を４８０時間実施した。判定基準はカット部からの錆幅（ｍｍ）を測定した。結果を表５に示す。
◎：３ｍｍ未満
○：３ｍｍ以上〜５ｍｍ未満
△：５ｍｍ以上〜１０ｍｍ未満
×：１０ｍｍ以上
折り曲げ密着性試験
一次折り曲げ密着性試験
ＪＩＳ−Ｇ３３１２の試験法に準じて、各試験板に対し２０℃における折り曲げ内側間隔板２枚の２Ｔ折り曲げ試験を行い、テープ剥離後の剥離状態を下記の判定基準に準じて評価した。
◎：剥離なし
○：剥離面積１０％未満
△：剥離面積１０％以上〜５０％未満
×：剥離面積５０％以上
二次折り曲げ密着性試験
試験板を沸水中に２時間浸漬した後、一日放置し一次折り曲げ密着性試験と同様に曲げ試験を行った。判定基準は５．１．２．１と同様である。
コインスクラッチ性試験
各試験板に対して１０円硬貨を４５°の角度に設置し、表面の塗膜を３kgの荷重、一定速度でこすり、塗膜の傷つき性を判定した。尚、塗膜の傷つき性は下記判定基準で評価した。
◎：素地の露出が０％（プライマーのみ露出）
○：素地の露出が１０％未満
△：素地の露出が１０％以上〜５０％未満
×：素地の露出が５０％以上
【表５】
2007204847.tif 000010
【００９７】
表２から分かるように、本発明の水系金属表面処理剤は、バナジウム化合物（ａ）の代わりに他のバナジウム化合物を用いた比較例に比べ、広範囲ｐＨで優れた安定性を示した。更に、表３〜表５から、本発明の水系金属表面処理剤は、従来にない優れた耐食性、耐黒変性、耐熱黄変性、耐指紋性、耐薬品性、塗装密着性、加工性を付与し得る、クロムを含まない表面処理剤であることが分かる。